(57)【要約】【課題】  信頼性の高い超音波接合を可能とし厳密な検査を省略する。【解決手段】  複数の部材を超音波接合するための超音波接合方法であって、各部材を構成する材料の物理特性情報および超音波接合情報を取得し（Ｓ１）、超音波接合情報に基づいて第１打点の超音波接合を行い（Ｓ２）、あらかじめ定められている接合強度基準値以上の応力を前記第１打点に与えないようにするために、第２打点の超音波接合時に用いる超音波の最適振動周波数を、材料の物理特性情報および超音波接合情報に基づいて演算し（Ｓ３）、超音波接合情報および前記最適振動周波数に基づいて前記第２打点の超音波接合を行う（Ｓ４）。【選択図】            図５
2005349450.tif 000002
【特許請求の範囲】
【請求項１】
複数の部材を超音波接合するための超音波接合方法であって、
各部材を構成する材料の物理特性情報および超音波接合情報を取得する段階と、
前記超音波接合情報に基づいて第１打点の超音波接合を行う段階と、
あらかじめ定められている接合強度基準値以上の応力を前記第１打点に与えないようにするために、第２打点の超音波接合時に用いる超音波の最適振動周波数を、前記材料の物理特性情報および超音波接合情報に基づいて演算する段階と、
前記超音波接合情報および前記最適振動周波数に基づいて前記第２打点の超音波接合を行う段階と、
を含むことを特徴とする超音波接合方法。
【請求項２】
さらに、超音波溶接時、これまでに超音波接合を行ってきたすべての打点に加わる応力が前記接合強度基準値よりも小さくなるように、次の打点の超音波接合で用いる超音波の最適振動周波数を、前記材料の物理特性情報および超音波接合情報に基づいて演算する段階と、
前記超音波接合情報および前記最適振動周波数に基づいて前記次の打点の超音波接合を行う段階と、
を含むことを特徴とする請求項１に記載の超音波接合方法。
【請求項３】
前記複数の部材はすべて材質の異なるＡ、Ｂ、Ｃの３枚の平板であり、前記第１打点はＡとＢの部材同士を接合するために、前記第２打点はＢとＣの部材同士を接合するためにそれぞれ超音波接合されることを特徴とする請求項１に記載の超音波接合方法。
【請求項４】
前記複数の部材は材質の異なるＢ、Ｃの２枚の平板であり、前記第１打点および第２打点はＢとＣの部材同士を接合するために超音波接合されることを特徴とする請求項１または２に記載の超音波接合方法。
【請求項５】
前記材料の物理特性情報は、各部材の材質、ヤング率Ｅ、波長定数ｋおよび振動伝播特性を含み、これらの物理特性情報はデータベースとして記憶手段に記憶されているものを用いるか、または外部装置から入力されたものを用いることを特徴とする請求項１に記載の超音波接合方法。
【請求項６】
前記超音波接合情報は、第１打点および第２打点の位置情報、第１打点の振動周波数、加圧力および接合時間を含み、これらの超音波接合情報はデータベースとして記憶手段に記憶されているものを用いるか、または外部装置から入力されたものを用いることを特徴とする請求項１に記載の超音波接合方法。
【請求項７】
前記第２打点の最適振動周波数ｆは、
前記第１打点と第２打点との距離をｘとした場合、
ｆ＝（ｎ／２＋１／４）・ｃ／ｘ
ｃ：部材の縦波の音速
ｎ：負でない整数
の式によって求められた周波数であることを特徴とする請求項１に記載の超音波接合方法。
【請求項８】
複数の部材を超音波接合するための超音波接合装置であって、
各部材を構成する材料の物理特性情報および超音波接合情報を記憶するデータベースと、
前記超音波接合情報に基づいて第１打点位置と第２打点位置との距離を演算するとともに、前記材料の物理特性情報および演算された当該距離に基づいて、あらかじめ定められている接合強度基準値以上の応力を前記第１打点に与えないようにするために、第２打点の超音波接合時に用いる超音波の最適振動周波数を演算する最適振動周波数演算手段と、
前記超音波接合情報に基づいて前記第１打点位置を超音波接合する一方、前記超音波接合情報および前記最適振動周波数を用いて前記第２打点位置を超音波接合する超音波接合手段と、
を有することを特徴とする超音波接合装置。
【請求項９】
前記材料の物理特性情報は、各部材の材質、ヤング率Ｅ、波長定数ｋおよび振動伝播特性を含むことを特徴とする請求項８に記載の超音波接合装置。
【請求項１０】
前記超音波接合情報は、第１打点および第２打点の位置情報、第１打点の振動周波数、加圧力および接合時間を含むことを特徴とする請求項８に記載の超音波接合装置。
【請求項１１】
前記第２打点の最適振動周波数ｆは、
前記第１打点と第２打点との距離をｘとした場合、
ｆ＝（ｎ／２＋１／４）・ｃ／ｘ
ｃ：部材の縦波の音速
ｎ：負でない整数
の式によって求められた周波数であることを特徴とする請求項８に記載の超音波接合装置。
【発明の詳細な説明】
【技術分野】
【０００１】
本発明は、第１打点に加わる応力を小さくするための第２打点の振動周波数を演算することができる超音波接合方法およびその装置の提供を目的とする。
【背景技術】
【０００２】
近年、環境意識の高まりを受けて、自動車の動力源を、化石燃料を利用するエンジンから電気エネルギーを利用するモータに移行しようとする動きがある。このため、モータの電力源となる電池の技術も急速に発展しつつある。
【０００３】
自動車には、小型軽量で、大きな電力を頻繁に充放電可能な、耐震動性、放熱性に優れた電池の搭載が望まれる。この要望を受けて、近年では扁平形の単電池を多数直列に接続してなる組電池が開発されている。
【０００４】
組電池を製造する場合、生産性を向上させるためには単電池同士の接合を、たとえば下記特許文献１に示すように溶接によって行うことが望ましい。ところが、扁平形の単電池の場合、単電池の熱容量が小さく、また、単電池の構造自体も熱には十分な強さを持たない構造となっているため、最近では、たとえば下記特許文献２に示すように、あまり温度を上げることなく溶接できる超音波接合を用いて単電池同士の接合を行っている。
【特許文献１】特開２００２−１４１０５１号公報
【特許文献２】特開２００２−９６１８０号公報
【発明の開示】
【発明が解決しようとする課題】
【０００５】
しかしながら、複数の部材を接合するために、これらの部材に対して１台の超音波接合機で超音波接合する場合には、最初の打点の接合強度が接合強度基準値を満たしていたとしても、次の打点の超音波接合時の振動が最初の打点に加わることによって最初の打点には応力がかかり、この応力が最初の打点の接合強度を低下させることがある。
【０００６】
自動車のような走行中に大きな振動が加わるものに対して搭載される電池にとっては、接合強度の不良は後発的な故障原因となりうるので、検査工程で厳密な検査（全数検査）を行い、このような電池が搭載されないようにしている。
【０００７】
一方、上記のような不具合を解消するためには、同時に複数打点の超音波接合を行えば良いが、この場合、同時に超音波接合を行う箇所数と同一台数の超音波接合機を設置する必要があるため、設備コスト、設置面積ともに大きなものとなる。
【０００８】
本発明は、上記のような従来の技術の問題点を解消するために成されたものであり、第１打点に加わる応力を小さくするための第２打点の振動周波数を演算し、その振動周波数で第２打点を超音波接合することによって信頼性の高い超音波接合ができるようにし、厳密な検査を省略することができる超音波接合方法およびその装置の提供を目的とする。
【課題を解決するための手段】
【０００９】
上記目的を達成するための本発明にかかる超音波接合方法は、複数の部材を超音波接合するための超音波接合方法であって、各部材を構成する材料の物理特性情報および超音波接合情報を取得する段階と、前記超音波接合情報に基づいて第１打点の超音波接合を行う段階と、あらかじめ定められている接合強度基準値以上の応力を前記第１打点に与えないようにするために、第２打点の超音波接合時に用いる超音波の最適振動周波数を、前記材料の物理特性情報および超音波接合情報に基づいて演算する段階と、前記超音波接合情報および前記最適振動周波数に基づいて前記第２打点の超音波接合を行う段階と、を含むことを特徴とする。
【００１０】
上記の手順により、第２打点を超音波接合する際の振動周波数は、第１打点に対して接合強度基準値以上の応力を与えない振動周波数となるので、第１打点に与える悪影響を抑えつつ第２打点を接合することができる。
【００１１】
また、上記目的を達成するための本発明にかかる超音波接合装置は、複数の部材を超音波接合するための超音波接合装置であって、各部材を構成する材料の物理特性情報および超音波接合情報を記憶するデータベースと、前記超音波接合情報に基づいて第１打点位置と第２打点位置との距離を演算するとともに、前記材料の物理特性情報および演算された当該距離に基づいて、あらかじめ定められている接合強度基準値以上の応力を前記第１打点に与えないようにするために、第２打点の超音波接合時に用いる超音波の最適振動周波数を演算する最適振動周波数演算手段と、前記超音波接合情報に基づいて前記第１打点位置を超音波接合する一方、前記超音波接合情報および前記最適振動周波数を用いて前記第２打点位置を超音波接合する超音波接合手段と、を有することを特徴とする。
【００１２】
上記の構成から、最適振動周波数演算手段は、第２打点を超音波接合する際の振動周波数として、第１打点に対して接合強度基準値以上の応力を与えない振動周波数を演算するので、超音波接合手段は第１打点に与える悪影響を抑えつつ第２打点を接合することができる。
【発明の効果】
【００１３】
以上のような構成を有する本発明は、第２打点を超音波接合する際に用いる振動周波数を、第１打点に対して接合強度基準値以上の応力を与えない振動周波数とすることができるので、信頼性の高い超音波接合が可能になり、厳密な検査を省略することができて生産効率も向上する。
【発明を実施するための最良の形態】
【００１４】
以下に、本発明にかかる超音波接合方法およびその装置について、その動作の詳細を［実施の形態１］と［実施の形態２］に分けて、図面に基づいて説明する。
［実施の形態１］
本実施の形態にかかる超音波接合装置は、複数の部材を打点ごとに異なる部材同士で超音波接合するものであって、本実施の形態では、複数の部材をすべて材質の異なるＡ、Ｂ、Ｃの３枚の平板として、また、超音波接合の対象となる第１打点はＡとＢの部材同士を接合するために行われ、その第２打点はＢとＣの部材同士を接合するために行われるものとして説明する。
【００１５】
図１は、本発明にかかる超音波接合装置の概略構成を示すブロック図である。
【００１６】
超音波接合装置は、データベース１０、入力装置１５、制御装置２０、ワーク位置決め装置３０および超音波接合機４０から構成される。
【００１７】
データベース１０は、制御装置２０が各種の演算を行うために必要な、Ａ、Ｂ、Ｃの平板それぞれを構成する材料の材質、ヤング率Ｅ、波長定数ｋおよび振動伝播特性を含む物理特性情報、および超音波接合を行う際の第１打点および第２打点の位置情報、第１打点の振動周波数、加圧力および接合時間を含む超音波接合情報を記憶している。
【００１８】
入力装置１５は、上記材料の物理特性情報および超音波接合情報を手入力するために設けられている。
【００１９】
制御装置２０は、データベース１０に記憶されているまたは入力装置１５から入力された超音波接合情報に基づいて第１打点位置と第２打点位置との距離を演算するとともに、データベース１０に記憶されているまたは入力装置１５から入力された物理特性情報および演算された当該距離に基づいて、超音波接合時に第１打点に接合強度基準値（あらかじめ定められている）以上の応力を与えないようにするための第２打点における最適な振動周波数を演算する。なお、制御装置２０は最適振動周波数演算手段として機能する。
【００２０】
ワーク位置決め装置３０は、制御装置２０によって演算された第１打点位置と第２打点位置にＡ、Ｂ、Ｃの３枚の平板を一体として位置決めする。
【００２１】
超音波接合機４０は超音波接合手段として機能するものであって、制御装置２０から出力された超音波接合情報に基づいて前記第１打点位置を超音波接合する一方、超音波接合情報および最適振動周波数を用いて第２打点位置を超音波接合する。
【００２２】
超音波接合機４０は概略図２に示すような構造を有している。超音波接合機４０は、被接合物となる金属製の平板Ａと平板Ｂとを重ねた状態でセットされるアンビル４１と、振動手段４２によって超音波振動する増幅用ホーン４３と、増幅用ホーン４３の下端部に着脱自在に取り付けられたチップ４４とを有している。
【００２３】
アンビル４１は図示しない基台上に堅固に取り付けられている。振動手段４２は増幅用ホーン４３に図示水平方向の超音波振動を与えるものであって、高周波電源４５で振動する振動子４６を備えている。増幅用ホーン４３は図示しない加圧手段によって図示垂直方向の加圧力をチップ４４に与える。
【００２４】
超音波接合時、超音波接合される平板ＡとＢは、図示するようにアンビル４１上でチップ４４によって加圧される。この状態で増幅用ホーン４３が超音波振動を起こすと、チップ４４が加圧力を受けている状態で水平方向に振動する。この振動によって平板ＡとＢの金属原子が拡散され、さらに再結晶することによってチップ４４の間に位置している部分が機械的に接合される。
【００２５】
図３は、本実施の形態で超音波接合が行われる扁平型電池の概略構成を示す図である。図に示される扁平型電池５０Ａ、５０Ｂは同一タイプの扁平型電池であって、その内部には図示されていない電池要素が収容され、その外側をラミネートフィルム５１Ａ、５１Ｂで覆ったものである。電池要素からは正極端子５２Ａ、５２Ｂと負極端子５３Ａ、５３Ｂが引き出されている。電池要素の周囲は熱融着によって封止され、外部からの水分などの浸入を防止している。
【００２６】
本実施の形態では、図３および図４に示したように、複数の部材を打点ごとに異なる部材同士で超音波接合する。具体的には、まず第１打点位置５４で負極端子５３Ｂと電圧検出用のファストン端子５５とを接合し、次に第２打点位置５７で負極端子５３Ｂと正極端子５２Ａとを接合する。なお、ファストン端子５５は真鍮製の平板Ａであり、負極端子５３Ｂは銅製の平板Ｂであり、正極端子５２Ａはアルミニウム製の平板Ｃである。
【００２７】
したがって、第２打点位置５７の超音波接合を行うときには、第２打点位置５７に与えられている超音波振動が負極端子５３Ｂと正極端子５２Ａを介して接合済みの第１打点位置５４に与えられることになり、この超音波振動が場合によっては第１打点位置５４の接合強度を低下させる原因となる。本発明では、第２打点位置５７の超音波振動が第１打点位置５４の接合強度に悪影響を与えないように、第２打点位置５７を超音波接合する際の最適な振動周波数を演算し、演算した振動周波数を用いて第２打点の超音波接合を行うようにしている。たとえば、本実施の形態の場合、図３および図４に示すように、第１打点位置５４と第２打点位置５７との距離ｘを４０ｍｍとしているので、第２打点の最適な振動周波数は２４．８ＫＨｚに設定している。
【００２８】
次に、本実施の形態において、第２打点の振動周波数を２４．８ＫＨｚに設定した根拠を説明する。
【００２９】
一般に、断面が一様な棒状の長板の弾性体を、その一端から振動を与えてその長さ方向の縦振動の半波長共振状態にした場合、弾性体の長さ方向をＸ軸に取ると、ｘ位置における長さ方向の振動振幅ξ（ｘ）は、
ξ（ｘ）＝ξ０ｓｉｎωｔ・ｃｏｓｋｘ
ξ０：最大振動振幅、ω：角周波数、ｋ：波長定数（ω/ｃ）、弾性体の音速
との式で表される。
また、振動歪δ（ｘ）は振動振幅の位置的関数であるため、ξ（ｘ）をｘで変微分することによって算出され、振動歪δ（ｘ）は、
δ（ｘ）＝δ０ｓｉｎωｔ・ｓｉｎｋｘ
δ０＝−ξ０ｋ：最大振動歪
との式で表される。
ｘ位置における振動応力Ｔ（ｘ）は、弾性体のヤング率をＥとすると振動歪にヤング率Ｅを乗じたものとなるので、
Ｔ（ｘ）＝Ｅδ０ｓｉｎωｔ・ｓｉｎｋｘ
との式で表される。
【００３０】
本実施の形態では第１打点位置５４と第２打点位置５７との距離ｘは一定（たとえばＬ）であるので、上式は、
Ｔ（Ｌ）＝Ｅδ０ｓｉｎωｔ・ｓｉｎｋＬ
と変形することができる。
【００３１】
この式の値が最小となる振動周波数ｆは、
ｆ＝（ｎ／２＋１／４）・ｃ／Ｌ  …式１
ｃ：部材の縦波の音速
ｎ：負でない整数（０、１、２、…）
との式で表される。
【００３２】
前述のように、第１打点と第２打点との間の距離は４０ｍｍに設定されており、負極端子５３Ｂを構成する金属である銅の縦波の音速ｃは３９６０ｍ／ｓｅｃであるので、ｎ＝０として式１を計算すると、１／４×３９６０／０．０４＝２４．８ＫＨｚとなる。以上の演算は制御装置２０が行う。このようにして、本実施の形態では第２打点を超音波溶接するための振動周波数として２４．８ＫＨｚの周波数を設定しているのである。このような周波数を用いて超音波溶接を行えば、第２打点の超音波接合時に第１打点に加わる応力を抑制することができ、第１打点の接合不良を回避することができる。
【００３３】
本実施の形態では、振動周波数を２４．８ＫＨｚに設定したが、この振動周波数は第１打点にかかる応力が接合強度基準値よりも十分に小さい値を保てる範囲であれば、ある程度の範囲の周波数が許容される（たとえば２４．８ＫＨｚ±１０％程度）。
【００３４】
長板の第２打点を超音波接合する場合、長板を直接的に伝わる振動によって第１打点に加わる応力が、設定されている接合強度基準値よりも小さいことが要求される。第２打点の超音波接合によって第１打点に加わる応力が接合強度基準値を大きく超えると、第１打点の接合強度が低下し、少なからず接合品質を劣化させることになるからである。上記の式で求められた振動周波数で第２打点の超音波接合を行うと、第１打点に与える応力を最小にすることができ、その応力は接合強度基準値よりも十分に小さくなるので、信頼性の高い接合をすることができるようになる。
【００３５】
図５は本発明にかかる超音波接合方法の手順を示すフローチャートである。この方法は図１に示した超音波接合装置によって実施される。
【００３６】
まず、制御装置２０はデータベース１０から、銅製の平板Ｂである負極端子５３Ｂとアルミニウム製の平板Ｃである正極端子５２Ａの物理特性情報を取得する。同時に、第１打点の超音波接合と第２打点の超音波接合を行うために必要な超音波接合情報を取得する。物理特性情報は、前述の第２打点の最適な振動周波数を演算するために必要な情報であり、平板の材質やその振動伝播特性（縦波の伝播速度）である。超音波接合情報は、第１打点の位置情報、第２打点の位置情報、第１打点の振動周波数、各打点の加圧力および接合時間である。
【００３７】
なお通常これらの情報はすべてデータベース２０に記憶されているが、入力装置１５から作業者が手入力をする場合や生産管理装置などの外部装置から取得する場合もある。この場合には制御装置２０は入力装置１５または外部装置から物理特性情報を取得することになる（Ｓ１）。
【００３８】
ワーク位置決め装置３０は、制御装置２０から第１打点位置の位置情報を取得して、負極端子５３Ｂと電圧検出用のファストン端子５５（図３参照）をアンビル４１上（図２参照）でその位置に位置決めする。超音波接合機４０の増幅用ホーン４３が下降してチップ４４がアンビル４１との間で負極端子５３Ｂと電圧検出用のファストン端子５５を所望の加圧力で挟み込むと、振動子４６が作動して増幅用ホーン４３が所望の振動周波数（通常は１９．５ＫＨｚ）で超音波振動を起こし、第１打点の接合が開始される。接合時間だけ超音波振動が継続されると第１打点の超音波接合が終了する（Ｓ２）。
【００３９】
次に、制御装置２０は、データベース１０から取得した銅製の平板Ｂである負極端子５３Ｂの物理特性情報、すなわち材質および振動伝播特性に基づいて上記のような演算を行い、超音波接合時に、第１打点にあらかじめ定められている、接合強度基準値以上の応力を前記第１打点に与えないようにするために、第２打点の超音波接合時に用いる超音波の最適振動周波数を演算する（Ｓ３）。
【００４０】
制御装置２０は、第２打点位置の位置情報を取得して、負極端子５３Ｂと正極端子５２Ａ（図３参照）をアンビル４１上（図２参照）でその位置に位置決めする。超音波接合機４０の増幅用ホーン４３が下降してチップ４４がアンビル４１との間で負極端子５３Ｂと正極端子５２Ａを所望の加圧力で挟み込むと、演算された最適振動周波数（上記の場合２４．８ＫＨｚ）で振動子４６が作動して増幅用ホーン４３が超音波振動を起こし、第２打点の接合が開始される。接合時間だけ超音波振動が継続されると第２打点の超音波接合が終了する（Ｓ４）。
【００４１】
以上のように、本実施の形態によれば、第１打点に対して接合強度基準値以上の応力を与えない振動周波数で第２打点の超音波接合をすることができるので、信頼性の高い超音波接合が可能になり、厳密な検査を省略することができて生産効率も向上する。
［実施の形態２］
本発明にかかる超音波接合装置は、複数の部材同士を接合するためにこれらの部材の異なる位置を超音波接合するものであって、本実施の形態では、複数の部材を材質の異なるＢ、Ｃ２枚の平板として、また、超音波接合の対象となる第１打点と第２打点はＢとＣの部材同士を異なる位置で接合するために行われるものとして説明する。
【００４２】
本実施の形態の超音波接合装置は、実施の形態１で説明した超音波接合装置と同一の構成を有している。ただし、本実施の形態においては、データベース１０は、制御装置２０が各種の演算を行うために必要な、Ｂ、Ｃの平板それぞれを構成する材料の材質、ヤング率Ｅ、波長定数ｋおよび振動伝播特性を含む物理特性情報、および超音波接合を行う際の第１打点および第２打点の位置情報、第１打点の振動周波数、加圧力および接合時間を含む超音波接合情報を記憶しており、ワーク位置決め装置３０は、制御装置２０によって演算された第１打点位置と第２打点位置にＢ、Ｃの２枚の平板を一体として位置決めするものである。
【００４３】
図６は、本実施の形態で超音波接合が行われる扁平型電池の概略構成を示す図である。図に示される扁平型電池５０Ａ、５０Ｂは実施の形態１で説明したものと同一の構造のものであるのでその詳細な説明は省略する。
【００４４】
本実施の形態では、図６および図７に示したように、複数の部材の異なる位置を超音波接合する。具体的には、まず第１打点位置５４で負極端子５３Ｂと正極端子５２Ａの片側（図示右側）を接合し、次に第２打点位置５７で負極端子５３Ｂと正極端子５２Ａの他方側（図示左側）を接合する。なお、負極端子５３Ｂは銅製の平板Ｂであり、正極端子５２Ａはアルミニウム製の平板Ｃである。
【００４５】
したがって、第２打点位置５７の超音波接合を行うときには、第２打点位置５７に与えられている超音波振動が負極端子５３Ｂと正極端子５２Ａを介して接合済みの第１打点位置５４に与えられることになり、この超音波振動が場合によっては第１打点位置５４の接合強度を低下させる原因となる。
【００４６】
本実施の形態では、第２打点位置５７の超音波振動が第１打点位置５４の接合強度に悪影響を与えないように、第１打点位置５４と第２打点位置５７と距離に応じて、第２打点の超音波接合を行う際の振動周波数を最適な周波数に設定している。
【００４７】
第１の実施の形態で説明したように、第１打点位置５４と第２打点位置５７との距離をＬとした場合、第２打点の超音波溶接時に第１打点に加わる応力が最小となる振動周波数ｆは、
ｆ＝（ｎ／２＋１／４）・ｃ／Ｌ
ｃ：部材の縦波の音速
ｎ：負でない整数（０、１、２、…）
で表されるが、本実施の形態では、異なる金属の２枚の平板を接合しているので、第２打点の超音波振動はこれらの２枚の平板を介して第１打点に達する。したがって、最適な振動周波数は、銅製の平板Ｂの最適振動周波数とアルミニウム製の平板Ｃの最適振動周波数の両方を勘案して決める。本実施の形態の場合、第１打点に加わる応力を０とする振動周波数を決めることはできないが、第１打点にかかる応力が接合強度基準値よりも十分に小さい値を保てるような振動周波数を用いればよい。
【００４８】
このように、本実施の形態によれば、第１打点に対して接合強度基準値以上の応力を与えない振動周波数で第２打点の超音波接合をすることができるので、信頼性の高い超音波接合が可能になり、厳密な検査を省略することができて生産効率も向上する。
【産業上の利用可能性】
【００４９】
本発明を用いれば、耐震特性に優れた高信頼の電池を製造することができるので、本発明は特に自動車に搭載する電池の分野で応用することができる。
【図面の簡単な説明】
【００５０】
【図１】本発明にかかる超音波接合装置の概略構成を示すブロック図である。
【図２】超音波接合機の概略構成を示す図である。
【図３】第１の実施の形態で超音波接合が行われる扁平型電池の概略構成を示す図である。
【図４】第１の実施の形態における打点位置ごとの振動周波数の説明に供する図である。
【図５】本発明にかかる超音波接合方法の手順を示すフローチャートである。
【図６】第２の実施の形態で超音波接合が行われる扁平型電池の概略構成を示す図である。
【図７】第２の実施の形態における打点位置ごとの振動周波数の説明に供する図である。
【符号の説明】
【００５１】
１０    データベース、
１５    入力装置、
２０    制御装置、
３０    ワーク位置決め装置、
４０    超音波接合機、
４１    アンビル、
４２    振動手段、
４３    増幅用ホーン、
４４    チップ、
４５    高周波電源、
４６    振動子、
５０、５０Ａ、５０Ｂ    扁平型電池、
５１Ａ    ラミネートフィルム、
５２Ａ、５２Ｂ    正極端子、
５３Ａ、５３Ｂ    負極端子、
５４    打点位置、
５５    ファストン端子、
５７    打点位置、
Ａ、Ｂ、Ｃ    平板。
【図１】
2005349450.tif 000003
【図２】
2005349450.tif 000004
【図３】
2005349450.tif 000005
【図４】
2005349450.tif 000006
【図５】
2005349450.tif 000007
【図６】
2005349450.tif 000008
【図７】
2005349450.tif 000009